(57)【要約】【課題】高温になる場所で展示しても、また、その様な状態で下に落としても、台紙から被包装物をシュリンク包装したシュリンクフィルムが剥がれない包装体を提供する。また、それに用いるシュリンクフィルム付台紙の製造方法を提供する。【解決手段】台紙の少なくとも一主面に、被包装物をシュリンク包装したシュリンクフィルムが、反応型ホットメルト接着剤を介し、取り付けられている。また、台紙に、溶融させた反応型ホットメルト接着剤を、吐出して塗布し、その塗布した塗布部に、筒状に形成されたシュリンクフィルムを、取り付けて、接着させてシュリンクフィルム付き台紙を製造する。【選択図】図１
2012121590.tif 000002
【特許請求の範囲】
【請求項１】
台紙の少なくとも一主面に、被包装物をシュリンク包装したシュリンクフィルムが反応型ホットメルト接着剤を介し、取り付けられていることを特徴とする包装体。
【請求項２】
前記反応型ホットメルト接着剤が、湿気硬化型ホットメルト接着剤であることを特徴とする請求項１に記載の包装体。
【請求項３】
請求項１または２に記載の包装体に用いるシュリンクフィルム付き台紙の製造方法であって、
前記台紙に、溶融させた前記反応型ホットメルト接着剤を、吐出して塗布し、その塗布した塗布部に、筒状に形成された前記シュリンクフィルムを、取り付けて、接着させることを特徴とするシュリンクフィルム付き台紙の製造方法。
【請求項４】
前記台紙に、溶融させた前記反応型ホットメルト接着剤を、吐出して塗布し、その塗布した塗布部に、筒状に形成された前記シュリンクフィルムを、前記塗布部の前記反応型ホットメルト接着剤の温度が、５０から５５℃の時に、取り付けて、接着させることを特徴とする請求項３に記載のシュリンクフィルム付き台紙の製造方法。
【請求項５】
前記台紙に、溶融させた前記反応型ホットメルト接着剤を、吐出して塗布し、その塗布した前記塗布部に、筒状に形成された前記シュリンクフィルムを、取り付けて、冷却ロールで押圧させて接着させることを特徴とする請求項３または４に記載のシュリンクフィルム付き台紙の製造方法。
【発明の詳細な説明】
【技術分野】
【０００１】
本発明は、包装体およびそれに用いるシュリンクフィルム付台紙の製造方法に関するものである。
【背景技術】
【０００２】
表示やデザインを印刷した台紙とともに、商品となる被包装物を、見えるように収納した包装には、熱成形したプラスチックシートに被包装物を収納して、台紙で塞ぐ、ブリスター包装や、台紙の上に被包装物を載せて、上から加熱したフィルムで直接包装する、スキンパックがある。
【０００３】
また、紙、合成樹脂、或いは金属板からなるカード（台紙１）に被包装物を当該してこれらを、合成樹脂の熱収縮性の皮膜で被覆し、皮膜を過熱して熱収縮せしめ全体を緊密一体的に被着させた、カード包装があり、そのひとつとして、図７（Ａ）のように、カード（台紙１）に粘着剤３１を塗布して、熱収縮性チューブ（筒状のシュリンクフィルム２）を接着させたシュリンクフィルム付台紙に製造して、図７（Ｂ）のように、被包装物４を収納し、熱収縮性チューブ（筒状のシュリンクフィルム２）を熱収縮させて、被包装物４をカード（台紙１）に固着した、包装体があった（特許文献１）。
【０００４】
これと類似した包装に用いるシュリンクフィルム付台紙の製造方法として、（ａ）台紙１をコンベア上に１枚ずつ供給する台紙供給工程、（ｂ）このコンベア上に供給されて搬送される台紙１の表面に版ロールにより糊３２を塗布する接着剤塗布工程および（ｃ）この接着剤（糊３２）の塗布された台紙に対して筒状のシュリンクフィルム２を１枚ずつ供給してその台紙１に貼着する筒状フィルム貼着工程を備えるシュリンクフィルム付台紙の製造方法が開示されていて、図８（Ａ）のような、シュリンクフィルム付台紙を製造して、図８（Ａ）のような、包装体を製造することが開示されている（特許文献２）。
【０００５】
そして、このシュリンクフィルム付台紙の製造方法では、（ｂ）このコンベア上に供給されて搬送される台紙１の表面に版ロールにより糊３２を塗布する接着剤塗布工程、について、外周面に糊付用のスポンジが取り付けられてなる版ロールのスポンジに、糊付ロールで糊を付着させ、版ロールと版受ロールとの間に台紙挟み付けることにより、台紙１の所要部に糊を塗布することが記載されている。
公知文献を以下に示す。
【先行技術文献】
【特許文献】
【０００６】
【特許文献１】特開昭４９−３７９６号公報
【特許文献２】特開平成７−４５９２５号公報
【発明の概要】
【発明が解決しようとする課題】
【０００７】
上記、特許文献１においては、カード（台紙１）に粘着剤３１を塗布して、熱収縮性チューブを接着させている。また、特許文献２においては、外周面に糊付用のスポンジが取り付けられてなる版ロールのスポンジに、糊を付着させ、台紙１に糊を塗布することが記載されている。
【０００８】
特許文献２の糊についてのどのような糊３２であるのか記載されていないが、通常、パッケージ分野において糊といった場合、水系接着剤（グルー）を示すことが多く、また、版ロールの外周面にスポンジを取り付けてあることから、水系接着剤を用いているものと推測される。
【０００９】
これらの粘着剤や、水系接着剤でも接着させることは可能であるが、直射日光が当たるなどして高温になる場所で、台紙に設けた吊り下げ孔で展示台のフックなどに吊下げて展示する場合、あるいは、そのように高温になっているときに、下に落としてしまったりするような場合に、台紙から被包装物をシュリンク包装したシュリンクフィルムが、剥がれてしまう恐れがある。
【００１０】
本発明は上記した事情に鑑みてなされたもので、高温になる場所で展示しても、また、その様な状態で下に落としても、台紙から被包装物をシュリンク包装したシュリンクフィルムが剥がれない包装体を提供する。また、それに用いるシュリンクフィルム付台紙の製造方法を提供することを課題としている。
【課題を解決するための手段】
【００１１】
本発明の請求項１に係る発明は、台紙の少なくとも一主面に、被包装物をシュリンク包装したシュリンクフィルムが反応型ホットメルト接着剤を介し、取り付けられていることを特徴とする包装体である。
【００１２】
本発明の包装体は、以上のような構成であって、被包装物をシュリンク包装したシュリンクフィルムが反応型ホットメルト接着剤を介し、台紙に取り付けられているので、包装体を、高温になる場所で展示しても、また、その様な状態で下に落としても、台紙から被包装物をシュリンク包装したシュリンクフィルムが剥がれることがない。
【００１３】
本発明の請求項２に係る発明は、前記反応型ホットメルト接着剤が、湿気硬化型ホットメルト接着剤であることを特徴とする請求項１に記載の包装体ある。
【００１４】
本発明は、請求項１に記載の包装体において、反応型ホットメルト接着剤が、湿気硬化型ホットメルト接着剤であるので、接着後に特別な処理をしなくても硬化が進み、耐熱性や接着強度が向上する。
【００１５】
本発明の請求項３に係る発明は、請求項１または２に記載の包装体に用いるシュリンクフィルム付き台紙の製造方法であって、
前記台紙に、溶融させた前記反応型ホットメルト接着剤を、吐出して塗布し、その塗布した塗布部に、筒状に形成された前記シュリンクフィルムを、取り付けて、接着させることを特徴とするシュリンクフィルム付き台紙の製造方法である。
【００１６】
本発明のシュリンクフィルム付き台紙の製造方法によれば、高温になる場所で展示しても、また、その様な状態で下に落としても、台紙から被包装物をシュリンク包装したシュリンクフィルムが剥がれることがない包装体を得ることができる。
【００１７】
本発明の請求項４に係る発明は、前記台紙に、溶融させた前記反応型ホットメルト接着剤を、吐出して塗布し、その塗布した塗布部に、筒状に形成された前記シュリンクフィルムを、前記塗布部の前記反応型ホットメルト接着剤の温度が、５０から５５℃の時に、取り付けて、接着させることを特徴とする請求項３に記載のシュリンクフィルム付き台紙の製造方法である。
【００１８】
本発明のシュリンクフィルム付き台紙の製造方法によれば、塗布した塗布部の前記反応型ホットメルト接着剤の温度が、５０から５５℃の時に、シュリンクフィルムを、取り付けて、接着させるので、シュリンクフィルムを取り付けて、接着するときに、シュリンク
フィルムが収縮することなく、また、反応型ホットメルト接着剤の初期接着が出て、シュリンクフィルム付き台紙の製造中に、剥がれたり、動いたりすることがない。
【００１９】
本発明の請求項５に係る発明は、前記台紙に、溶融させた前記反応型ホットメルト接着剤を、吐出して塗布し、その塗布した前記塗布部に、筒状に形成された前記シュリンクフィルムを、取り付けて、冷却ロールで押圧させて接着させることを特徴とする請求項３または４に記載のシュリンクフィルム付き台紙の製造方法である。
【００２０】
本発明のシュリンクフィルム付き台紙の製造方法によれば、反応型ホットメルト接着剤を塗布した塗布部に、シュリンクフィルムを、取り付けて、冷却ロールで押圧させて接着させるので、シュリンクフィルムが、反応型ホットメルト接着剤の熱によって収縮するのを防ぐことができ、また、反応型ホットメルト接着剤３を冷却することによって、その粘性を低下させ、初期接着強度を高めることができる。
【発明の効果】
【００２１】
本発明の包装体は、高温になる場所で展示しても、また、その様な状態で下に落としても、台紙から被包装物をシュリンク包装したシュリンクフィルムが剥がれることはない。また、本発明の包装体を形成するために用いるシュリンクフィルム付台紙の製造方法によれば、上記のように、台紙から被包装物をシュリンク包装したシュリンクフィルムが剥がれることがない。
【図面の簡単な説明】
【００２２】
【図１】（Ａ）本発明の包装体の一例に用いるシュリンクフィルム付台紙を模式的に示した説明図である。（Ｂ）本発明の包装体の一例を模式的に示した説明図である。
【図２】本発明のシュリンクフィルム付台紙を製造するラインの一例を模式的に平面で示した説明図である。
【図３】本発明のシュリンクフィルム付台紙を製造するラインの一例の台紙供給装置付近を模式的に示した説明図である。
【図４】本発明のシュリンクフィルム付台紙を製造するラインの一例のホットメルトアプリケーター装置付近を模式的に示した説明図である。
【図５】本発明のシュリンクフィルム付台紙を製造するラインの一例のシュリンクフィルム装着装置付近を模式的に示した説明図である。
【図６】本発明のシュリンクフィルム付台紙を製造するラインの一例の押圧冷却装置付近を模式的に示した説明図である。
【図７】（Ａ）従来の包装体の一例に用いるシュリンクフィルム付台紙を模式的に示した説明図である。（Ｂ）従来の包装体の一例を模式的に示した説明図である。
【図８】（Ａ）従来の包装体の一例に用いるシュリンクフィルム付台紙を模式的に示した説明図である。（Ｂ）従来の包装体の一例を模式的に示した説明図である。
【発明を実施するための形態】
【００２３】
以下本発明を実施するための形態につき説明する。
図１（Ａ）は、本発明の包装体の一例に用いるシュリンクフィルム付台紙を模式的に示した説明図、（Ｂ）は、本発明の包装体の一例を模式的に示した説明図である。
【００２４】
本例の包装体は、まず、図１（Ａ）のように、台紙１の一主面に筒状にしたシュリンクフィルム２を反応型ホットメルト接着剤３で取り付けたシュリンクフィルム付台紙を作成する。次に、このシュリンクフィルム付台紙の筒状のシュリンクフィルム２の筒の中に、被包装物４を挿入し、加熱して、シュリンクフィルム２を収縮させるシュリンク包装を行うことで、被包装物４にシュリンクフィルム２を密着させて、図１（Ｂ）のように、包装体を作成する。台紙１には店舗などで吊下げて展示するための吊下げ孔５を設けておいて
も良い。
【００２５】
本発明の包装体に用いる台紙１には、紙、プラスチックシート、或いは金属板などの板状のものが使用できる。紙としては、厚紙で腰のあるものであれば、特に限定されない。また表面にアルミ蒸着層のあるアルミ蒸着紙なども使用できる。
【００２６】
シュリンクフィルム２には、熱で収縮するフィルムであればよく、また、筒が細くなる方向の収縮が、筒が短くなる方向の収縮より大きいフィルムが、シュリンク包装を行う際の収縮時に被包装物がシュリンクフィルム２から外れることがないので、本用途には適している。
【００２７】
シュリンクフィルム２の材質としては、ポリスチレン、ポリ塩化ビニル、ポリプロピレン、ポリエチレン、或いは、ポリエステル系の樹脂が好ましく用いられる。ポリエステル系の樹脂として、農産物由来の持続可能な素材である、ポリ乳酸を用いることも可能であり、環境に対応した包装として好ましく用いることができる。
【００２８】
本発明の包装体に用いる反応型ホットメルト接着剤３は、ホットメルトに反応系の特性を付与した接着剤である。従来のホットメルト接着剤が、熱可塑性樹脂を成分として、固形のホットメルト接着剤を加熱、融解して塗布し、冷却することにより固化・接着するものである。加熱溶融させて用いるため、熱可塑性樹脂を成分とする従来のホットメルト接着剤は、耐熱性の点では限界がある。
【００２９】
一方、反応型ホットメルト接着剤３は、最初は固形であって、これを加熱溶融させて用いることは、従来の可塑性樹脂のホットメルト接着剤と同じであるが、塗布、冷却後に、反応が進み硬化して、耐熱性などの物性の高い接着性が得られるものである。
【００３０】
ウレタン樹脂を主成分とした反応型ホットメルト接着剤３は、加熱溶融により生成されたウレタンプレポリマーが、冷却されると末端イソシアネート基を残した状態で固化し、冷却された後も、空気中や被着材に含まれる水分と末端イソシアネート基が反応し、高分子化が進み、より耐熱性の高い接着性を得ることができる。
【００３１】
本発明の包装体に用いる反応型ホットメルト接着剤３としては、冷却後も末端イソシアネート基を残した状態で固化し、空気中や被着材に含まれる水分と反応し、高分子化が進む湿気硬化型ホットメルト接着剤が、塗布後に特に硬化を進めるための処理を必要としないので、好ましく用いられる。
【００３２】
次に、本発明の包装体の製造方法に付いて説明する。
図２は、本発明のシュリンクフィルム付台紙を製造するラインの一例を模式的に平面で示した説明図である。図３は、本発明のシュリンクフィルム付台紙を製造するラインの一例の台紙供給装置６付近を模式的に示した説明図、図４は、本発明のシュリンクフィルム付台紙を製造するラインの一例のホットメルトアプリケーター装置８付近を模式的に示した説明図、図５は、本発明のシュリンクフィルム付台紙を製造するラインの一例のシュリンクフィルム装置１０付近を模式的に示した説明図、図６は、本発明のシュリンクフィルム付台紙を製造するラインの一例の押圧冷却装置１１付近を模式的に示した説明図である。
【００３３】
シュリンクフィルム２は、幅広で長尺のシュリンクフィルムに必要に応じて印刷を施し、スリットして、幅方向の両端を重ね合わせて、封筒貼りして、本発明の包装体に使用する折径になるように筒状にして、長尺のまま紙管１００に巻き取っておく。
【００３４】
台紙１も、必要に応じて印刷を施した多面付けの台紙用紙から、断裁や、抜き工程によ
って、1枚ずつ切り離された台紙１としておく。
【００３５】
図２のように、本発明のシュリンクフィルム付台紙を製造するラインの一例は、重ねられた複数枚の台紙１を供給する台紙供給装置６と、台紙供給装置６から供給された台紙１を搬送する台紙搬送装置７と、台紙搬送装置７により搬送されてきた台紙１に反応型ホットメルト接着剤３を溶融して塗布するホットメルトアプリケーター装置８と、反応型ホットメルト接着剤３が塗布された台紙１を搬送する工程間搬送装置９とを備えている。
【００３６】
更に、工程間搬送装置９で搬送されてきた、反応型ホットメルト接着剤３が塗布された台紙１に、筒状長尺のシュリンクフィルム２を接着させるシュリンクフィルム装着装置１０と、台紙１に反応型ホットメルト接着剤３で接着されたシュリンクフィルム２を、押圧しつつ冷却する押圧冷却装置１１と、以上によって、製造されたシュリンクフィルム付き台紙を排出させる排出装置１２とからなっている。
【００３７】
図３のように、1枚ずつに切り離され重ねられた複数枚の台紙１を台紙供給装置６に積載し、台紙供給装置６により、上から1枚ずつ、台紙１を、吸盤６１で持ち上げ、反応型ホットメルト接着剤３を塗布する面を上に向けて、台紙搬送装置７に供給する。台紙搬送装置７により台紙１は、反応型ホットメルト接着剤３を塗布するホットメルトアプリケーター装置８に送られる。
【００３８】
図４のように、ホットメルトアプリケーター装置８では、反応型ホットメルト接着剤３を溶融させて、吐出ノズル８１から吐出して台紙１の所定の位置に塗布する。塗布は搬送しながら行い必要部分にのみ、反応型ホットメルト接着剤３を吐出させて行う。
【００３９】
このときホットメルトアプリケーター装置８の反応型ホットメルト接着剤３を吐出する吐出ノズル８１の温度は、１００から１２０℃の範囲にして吐出させる。これにより、台紙１に付着したときの反応型ホットメルト接着剤３の温度は、およそ６０から８０℃の範囲になっている。
【００４０】
反応型ホットメルト接着剤３が塗布された台紙１は、工程間搬送装置９によって、シュリンクフィルム装着装置１０に送られる。シュリンクフィルム装着装置１０では、図５のように、紙管に巻き取られた、筒状長尺のシュリンクフィルム２を巻き出して、断裁装置１０１によって、本発明の包装体に使用する長さに断裁する。その断裁されたシュリンクフィルム２を、吸盤１０２によって、持ち上げ、移動させて、台紙１の所定の位置に取り付けて、台紙１に塗布された反応型ホットメルト接着剤３で接着させる。
【００４１】
このとき、反応型ホットメルト接着剤３の温度は、４０から６０℃の範囲の時にシュリンクフィルム２を台紙１に取り付けることが、望ましい。更に好ましくは、５０から５５℃の範囲である。
【００４２】
５５℃を越えると取り付けたシュリンクフィルム２が収縮するおそれがあり、６０℃を越えるとシュリンクフィルム２が収縮してしまうので、被包装物を収納させるのが難しくなる。また、５０℃未満になっていると、反応型ホットメルト接着剤３が固化するおそれがあり、４０℃未満だと固化してしまい、初期接着が出ないので、シュリンクフィルム２が、外れてしまう恐れがある。
【００４３】
このため、シュリンクフィルムを台紙１に取り付けるときの温度が、５０から５５℃の範囲になるように、工程間搬送装置９の長さや搬送速度を調整することが望ましい。
【００４４】
そのシュリンクフィルム２を、反応型ホットメルト接着剤３で接着させた台紙１は、次
に、図６のように、押圧冷却装置１１に送られて、冷却ロール１１１で押圧して、シュリンクフィルム２と反応型ホットメルト接着剤３の密着性を高めると同時に、シュリンクフィルム２と反応型ホットメルト接着剤３を冷却する。
【００４５】
本例では、押圧冷却装置１１に、冷却ロール１１１を用いたが、冷却板をボックス運動させて、シュリンクフィルム２が反応型ホットメルト接着剤３で接着された台紙１の搬送と、冷却板のボックス運動を同調させて、冷却板を押し当て、押圧と冷却を行ってもよい。
【００４６】
シュリンクフィルム２を冷却することによって、シュリンクフィルム２が、反応型ホットメルト接着剤３の熱によって収縮するのを防ぐ。また、反応型ホットメルト接着剤３を冷却することによって、粘性を低下させ、初期接着強度を高める。
【００４７】
以上のようにして、シュリンクフィルム付き台紙を製造され、排出装置１２で排出される。このシュリンクフィルム付き台紙は、被包装物４を包装するまで、通常の室内雰囲気で、或いは、高湿の雰囲気で保管することによって、反応型ホットメルト接着剤３が、湿気により硬化が進み、耐熱性の高い接着膜となる。
【００４８】
シュリンクフィルム付き台紙で、被包装物４を包装するには、シュリンクフィルム付き台紙のシュリンクフィルム２の筒状の中に被包装物４を挿入して、シュリンクトンネルなどで、１００℃近辺で加熱して、シュリンクフィルム２を収縮させるシュリンク包装を行うことで、シュリンクフィルム２を被包装物に密着させて、本発明の包装体が得られる。尚、このときには、反応型ホットメルト接着剤３の硬化は進んでいるので、熱によって接着強度が落ちることがない。
【実施例】
【００４９】
以下に、本発明の具体的実施例について説明する。
【００５０】
＜実施例１＞
台紙１の用紙として、アルミニウム蒸着ポリエチレンテレフタレートフィルム１２μｍの蒸着面を、坪量３１０ｇ／ｍ２の板紙に貼合した蒸着紙（京王製紙：ブリリアンシルバーＳＳカード）を用意し、断裁して、２００ｍｍ×８０ｍｍの、表面がポリエチレンテレフタレートフィルムの台紙１を作成した。
【００５１】
また、シュリンクフィルム２用に、ポリ乳酸フィルム（三菱樹脂：ＰＢ−２０６Ｓ  ４５μｍ）を用意し、スリットして、幅方向の両端を重ね合わせて、封筒貼りして、折罫が９５ｍｍの筒状にして、長尺のまま紙管に巻き取り、長尺の筒状のシュリンクフィルム２の巻取りを作成した。
【００５２】
作成した複数枚の台紙１を積み重ねて、台紙供給装置６に積載し、台紙供給装置６により、上から1枚ずつ、台紙１を、吸盤６１で持ち上げ、反応型ホットメルト接着剤３を塗布する面を上に向けて、台紙搬送装置７に供給し、台紙１をホットメルトアプリケーター装置８に搬送した。
【００５３】
反応型ホットメルト接着剤３として湿気硬化型ホットメルト接着剤（ヘンケルジャパン：１７０−７１４１）を用意して、ホットメルトアプリケーター装置８で、反応型ホットメルト接着剤３を溶融させて、ホットメルトアプリケーター装置８の吐出ノズル８１より吐出して台紙１に搬送しながら塗布した。
【００５４】
このときの吐出ノズル８１の温度は、１００から１２０℃にして吐出させた。これによ
り、台紙１に付着したときの反応型ホットメルト接着剤３の温度は、６０から８０℃の範囲であった。
【００５５】
この反応型ホットメルト接着剤３が塗布された台紙１を、工程間搬送装置９によって、シュリンクフィルム装着装置１０に搬送し、シュリンクフィルム装着装置１０で、長尺の筒状のシュリンクフィルム２の巻取りから、シュリンクフィルム２を巻き出して、断裁装置１０１によって、８０ｍｍの長さに断裁し、その断裁されたシュリンクフィルム２を、吸盤１０２によって、持ち上げ、移動させて、台紙１の所定の位置に取り付けて、台紙１に塗布された反応型ホットメルト接着剤３で接着させた。このとき、反応型ホットメルト接着剤３の温度は、５０から５５℃の範囲であった。
【００５６】
そのシュリンクフィルム２を反応型ホットメルト接着剤３で接着させた台紙１を、押圧冷却装置１１の冷却ロール１１１で、押圧しつつ冷却し、シュリンクフィルム付台紙を得た。
【００５７】
このシュリンクフィルム付き台紙に、被包装物４として、水を充填したプラスチックボトル（総重量１００ｇ）を用意して、シュリンクフィルム付き台紙のシュリンクフィルム２の筒状の中に被包装物４を挿入して、１００℃に設定したシュリンクトンネル通し、シュリンクフィルム２を収縮させるシュリンク包装を行い、被包装物４に密着させて、被包装物４のプラスチックボトルの底面と、台紙１の下端が同一平面になるように、包装体を作成し、実施例１の包装体を得た。
【００５８】
＜実施例２＞
台紙１の用紙として、蒸着紙の代わりに、カード紙（王子製紙：ＰＣグリーン、坪量３５０ｇ／ｍ２）を用意し、台紙１を作成した以外は、実施例１と同様にして、実施例２の包装体を得た。
【００５９】
＜実施例３＞
反応型ホットメルト接着剤３として湿気硬化型ホットメルト接着剤（ヘンケルジャパン：１７０−７３１０）を用意して、塗布した以外は、実施例１と同様にして、実施例３の包装体を得た。
【００６０】
＜実施例４＞
台紙１の用紙として、蒸着紙の代わりに、カード紙（王子製紙：ＰＣグリーン、坪量３５０ｇ／ｍ２）を用意し、台紙１を作成し、反応型ホットメルト接着剤３として湿気硬化型ホットメルト接着剤（ヘンケルジャパン：１７０−７３１０）を用意して塗布した以外は、実施例１と同様にして、実施例４の包装体を得た。
【００６１】
以下に、本発明の比較例について説明する。
【００６２】
＜比較例１＞
反応型ホットメルト接着剤３の代わりに、熱可塑性樹脂を成分とするホットメルト接着剤（東洋アドレ：Ｐ−９０７Ｔ−１）を用いた以外は、実施例１と同様にして、比較例１の包装体を得た。
【００６３】
＜比較例２＞
台紙１の用紙として、蒸着紙の代わりに、カード紙（王子製紙：ＰＣグリーン、坪量３５０ｇ／ｍ２）を用意し、台紙１を作成し、反応型ホットメルト接着剤３の代わりに、熱可塑性樹脂を成分とするホットメルト接着剤（東洋アドレ：Ｐ−９０７Ｔ−１）を用いた以外は、実施例１と同様にして、比較例２の包装体を得た。
【００６４】
＜比較例３＞
反応型ホットメルト接着剤３の代わりに、水系接着剤（サンデン化学：ＰＺ−８２０）を用い、ホットメルトアプリケーター装置８ではなく、ローラーで塗布した以外は、実施例１と同様にして、比較例３の包装体を得た。
【００６５】
＜比較例４＞
台紙１の用紙として、蒸着紙の代わりに、カード紙（王子製紙：ＰＣグリーン、坪量３５０ｇ／ｍ２）を用意し、台紙１を作成し、反応型ホットメルト接着剤３の代わりに、水系接着剤（サンデン化学：ＰＺ−８２０）を用い、ホットメルトアプリケーター装置８ではなく、ローラーで塗布した以外は、実施例１と同様にして、比較例４の包装体を得た。
【００６６】
＜比較例５＞
反応型ホットメルト接着剤３の代わりに、水系接着剤（サンデン化学：ＰＺ−９０７）を用い、ホットメルトアプリケーター装置８ではなく、ローラーで塗布した以外は、実施例１と同様にして、比較例５の包装体を得た。
【００６７】
＜比較例６＞
台紙１の用紙として、蒸着紙の代わりに、カード紙（王子製紙：ＰＣグリーン、坪量３５０ｇ／ｍ２）を用意し、台紙１を作成し、反応型ホットメルト接着剤３の代わりに、水系接着剤（サンデン化学：ＰＺ−９０７）を用い、ホットメルトアプリケーター装置８ではなく、ローラーで塗布した以外は、実施例１と同様にして、比較例４の包装体を得た。
【００６８】
＜比較例７＞
反応型ホットメルト接着剤３の代わりに、水系接着剤（日栄化工：ＡＶ−６５０Ｙ−６）を用い、ホットメルトアプリケーター装置８ではなく、ローラーで塗布した以外は、実施例１と同様にして、比較例７の包装体を得た。
【００６９】
＜比較例８＞
台紙１の用紙として、蒸着紙の代わりに、カード紙（王子製紙：ＰＣグリーン、坪量３５０ｇ／ｍ２）を用意し、台紙１を作成し、反応型ホットメルト接着剤３の代わりに、水系接着剤（日栄化工：ＡＶ−６５０Ｙ−６）を用い、ホットメルトアプリケーター装置８ではなく、ローラーで塗布した以外は、実施例１と同様にして、比較例８の包装体を得た。
【００７０】
＜試験方法＞
実施例と比較例の包装体を下記の方法で試験し、比較評価した。
【００７１】
＜落下試験＞
実施例と比較例の包装体を、台紙１が下になるように平置きして、５℃、または、６０℃に設定された環境試験庫で２４時間保存した。保存後、環境試験庫より、１個ずつ取り出して、１ｍの高さから、コンクリート床面に正立状態で落下させ、台紙１とシュリンクフィルム２の接着状態を調べた。
【００７２】
落下試験は、それぞれの包装体について、ｎ１、ｎ２の２個、または、ｎ１、からｎ３の３個行った。それぞれ、最高１０回まで落下させて、接着状態が、落下後も変わらなかったときを○とし、落下後に接着が剥がれた、または、剥がれ始めたものを×として、そのときの落下回数を括弧内に記載した。尚、環境試験庫から取り出したとき、すでに、剥がれた、または、剥がれ始めていたものは、括弧内に０回と記した。また、判定として、５℃、６０℃保存のいずれかにおいて、1個でも、接着が剥がれた、または、剥がれ始めたものを、×とした。その結果を表１にまとめた。
【００７３】
＜高温吊下げ試験＞
実施例と比較例の包装体をそれぞれ、吊下げ孔５でフックに吊下げて、５０℃に設定された環境試験庫に保存し、シュリンクフィルム２が台紙１より剥がれて落下しているか、否かを観察し、落下せずに残っている個数／試験個数、として記載し、判定として、１個も落下しなかったものを○とし、１個でも落下したものを×とした。その結果を表１にまとめた。
【００７４】
【表１】
2012121590.tif 000003
以下に、実施例と比較例との比較結果について説明する。
【００７５】
＜比較結果＞
本発明の反応型ホットメルト接着剤３を用いた包装体である実施例１〜４は、落下試験で５℃保存後、及び、６０℃保存後においても、落下により、接着が剥がれた、または、剥がれ始めたものはなく、良好と判定された。また、高温吊下げ試験でも、剥がれた落下するものはなく、良好と判定され、総合しても、良好であると判断された。
【００７６】
熱可塑性樹脂を成分とするホットメルト接着剤を用いた比較例１と比較例２の包装体は、５℃保存後、及び、６０℃保存後の落下試験では、１個も接着が剥がれた、または、剥がれ始めたものがなく、良好と判定されたが、高温吊下げ試験では、シュリンクフィルム２が台紙１より剥がれて落下しているが出て、×と判定され、高温時に吊下げて展示することには、不向きである。
【００７７】
水系接着剤を用いた、比較例３〜８は、高温吊下げ試験では、シュリンクフィルム２が台紙１より剥がれて落下しないものもあったが、落下試験で５℃保存後と、６０℃保存後のいずれか、または、両方で、落下により、接着が剥がれた、または、剥がれ始めたものがあり、落下試験の結果はいずれも、判定が×となり、落下により、シュリンクフィルム２が台紙１より剥がれて落下してしまう恐れがある。
【００７８】
尚、台紙１の用紙として、蒸着紙（シュリンクフィルムを接着させる表面は、ポリエチレンテレフタレートフィルム）を用いた場合と、カード紙を用いた場合で、どちらが、良好であるかの傾向は、比較例においても不明であった。いずれにしても、反応型ホットメルト接着剤３を用いた包装体であれば、台紙１が、蒸着紙であっても、カード紙であっても、問題がないこともわかった。
【符号の説明】
【００７９】
１・・・台紙
２・・・シュリンクフィルム
３・・・反応型ホットメルト接着剤
３１・・・粘着剤
３２・・・糊
４・・・被包装物
５・・・吊下げ孔
６・・・台紙供給装置
６１・・・吸盤
７・・・台紙搬送装置
８・・・ホットメルトアプリケーター装置
８１・・・吐出ノズル
９・・・工程間搬送装置
１０・・・シュリンクフィルム装着装置
１００・・・紙管
１０１・・・断裁装置
１０２・・・吸盤
１１・・・押圧冷却装置
１１１・・・冷却ロール
１２・・・排出装置
【図１】
2012121590.tif 000004
【図２】
2012121590.tif 000005
【図３】
2012121590.tif 000006
【図４】
2012121590.tif 000007
【図５】
2012121590.tif 000008
【図６】
2012121590.tif 000009
【図７】
2012121590.tif 000010
【図８】
2012121590.tif 000011